(57)【要約】【課題】溶接姿勢が例え下向きであったとしても、溶け落ちを生じさせることなく簡単且つ確実に亀裂を消去することが可能な補修用レーザ溶接装置を提供する。【解決手段】レーザ発振器２と、レーザ発振器２からのレーザ光Ｌを集光して補修箇所に照射するレーザヘッド４と、レーザヘッド４の駆動部６と、制御部７と、形状指標を有するデータベース８を備え、データベース８には、形状指標に基づいて良好と判定される場合の補修条件に対応する溶接施工条件としての溶接速度，レーザ出力，スポット径及びシールドガスの影響がデータとして蓄積され、鋼材Ｗの亀裂Ｗａを補修するにあたって補修条件が入力されることで、データベース８に蓄積した溶接施工条件の中から、補修条件に対応する最適な溶接施工条件としての溶接速度，レーザ出力及びスポット径をシールドガスの影響を加味したうえで選定して制御部７に出力する。【選択図】図１
2015024440.tif 000002
【特許請求の範囲】
【請求項１】
既設構造物の構造部材に生じた亀裂を溶接により溶融させて消去する補修用レーザ溶接装置であって、
レーザ発振器と、
前記レーザ発振器から供給されるレーザ光を集光して前記亀裂が生じている補修箇所に照射するレーザヘッドと、
前記レーザヘッドを前記補修箇所に沿って移動させる駆動部と、
溶接速度，レーザ出力及びスポット径をコントロールする制御部と、
溶接施工後の好ましい断面形状における溶け込み深さを前記構造部材の厚みで除して表される形状指標を有するデータベースを備え、
前記データベースには、前記形状指標に基づいて良好と判定される場合の補修条件である溶接の姿勢，前記構造部材の厚み及び前記構造部材の材質と、この補修条件に対応する溶接施工条件としての溶接速度，レーザ出力，スポット径及びシールドガスの影響がデータとして蓄積され、
前記データベースは、前記構造部材に生じている亀裂を補修するにあたって前記補修条件が入力されることで、該データベースに蓄積した前記溶接施工条件の中から、入力された前記補修条件に対応する最適な溶接施工条件としての溶接速度，レーザ出力及びスポット径を前記シールドガスの影響を加味したうえで選定して前記制御部に出力する
ことを特徴とする補修用レーザ溶接装置。
【請求項２】
前記データベースは、前記補修箇所への入熱量をＱ、レーザスポット面積をＡ、スポット径をφ、構造部材の厚みをｔとした場合、適正な溶接施工条件としての溶接速度，レーザ出力及びスポット径を推定する回帰式Ｑ／Ａ＝ｆ（φ／ｔ）を有している請求項１に記載の補修用レーザ溶接装置。
【請求項３】
前記データベースは、前記構造部材に生じている亀裂を補修するにあたって前記補修条件である溶接の姿勢，前記構造部材の厚み及び前記構造部材の材質に加えて施工後のじん性が入力されることで、該データベースに蓄積した前記溶接施工条件の中から、入力された前記補修条件の施工後のじん性改善に対応する最適な溶接施工条件として、前記補修箇所に入熱制限を与えるべく、溶接速度，レーザ出力及びスポット径を前記シールドガス及び冷却条件の各影響を加味したうえで選定して前記制御部に出力する請求項１に記載の補修用レーザ溶接装置。
【請求項４】
前記データベースには、溶接施工後の施工結果がフィードバックされてデータとして蓄積される請求項１〜３のいずれか１つの項に記載の補修用レーザ溶接装置。
【請求項５】
前記補修箇所に減肉による凹み部がある場合において、前記凹み部に肉盛を行う肉盛手段を備えている請求項１〜４のいずれか１つの項に記載の補修用レーザ溶接装置。
【発明の詳細な説明】
【技術分野】
【０００１】
本発明は、橋梁や建築物等の既設構造物の構造部材に生じた亀裂の補修に用いるのに好適な補修用レーザ溶接装置に関するものである。
【背景技術】
【０００２】
従来、橋梁や建築物等の既設構造物の鋼材（構造部材）に、経年劣化や金属疲労によって亀裂が発生した場合には、例えば、レーザ光を用いた溶接補修装置を採用して、亀裂が生じている溶接補修箇所にレーザ光を照射することで、この溶接補修箇所を溶融させて亀裂を消去するようにしていた（特許文献１参照）。
【先行技術文献】
【特許文献】
【０００３】
【特許文献１】特開平０３−１６９４９４号公報
【発明の概要】
【発明が解決しようとする課題】
【０００４】
上記した構造部材に生じた亀裂の補修には、まず第１に亀裂を残さないことが要求される。したがって、上記した溶接補修装置によって亀裂をなくす場合には、溶接補修箇所への入熱量を多目に設定した溶接が行われるが、レーザ光を下方に向けて照射する、いわゆる下向き姿勢での溶接では、溶接補修箇所への入熱量が多すぎると溶け落ちが生じてしまう。
【０００５】
つまり、上記した従来のレーザ光を用いた溶接補修装置では、下向き姿勢での溶接の場合において、亀裂を残さず且つ溶け落ちを生じさせずに溶接を行うことが容易ではないという問題があり、この問題を解決することが従来の課題となっている。
【０００６】
本発明は、上記したような従来の課題を解決するためになされたもので、溶接姿勢が例え下向きであったとしても、溶け落ちを生じさせることなく簡単且つ確実に亀裂を消去することが可能な補修用レーザ溶接装置を提供することを目的としている。
【課題を解決するための手段】
【０００７】
上記した目的を達成するために成された本発明の請求項１に係る発明は、既設構造物の構造部材に生じた亀裂を溶接により溶融させて消去する補修用レーザ溶接装置であって、レーザ発振器と、前記レーザ発振器から供給されるレーザ光を集光して前記亀裂が生じている補修箇所に照射するレーザヘッドと、前記レーザヘッドを前記補修箇所に沿って移動させる駆動部と、溶接速度，レーザ出力及びスポット径をコントロールする制御部と、溶接施工後の好ましい断面形状における溶け込み深さを前記構造部材の厚みで除して表される形状指標を有するデータベースを備え、前記データベースには、前記形状指標に基づいて良好と判定される場合の補修条件である下向き姿勢や横向き姿勢等の溶接の姿勢，前記構造部材の厚み及び前記構造部材の材質と、この補修条件に対応する溶接施工条件としての溶接速度，レーザ出力，スポット径及びシールドガスの影響がデータとして蓄積され、前記データベースは、前記構造部材に生じている亀裂を補修するにあたって前記補修条件が入力されることで、該データベースに蓄積した前記溶接施工条件の中から、入力された前記補修条件に対応する最適な溶接施工条件としての溶接速度，レーザ出力及びスポット径を前記シールドガスの影響を加味したうえで選定して前記制御部に出力する構成としたことを特徴としており、この構成の補修用レーザ溶接装置を前述の課題を解決するための手段としている。
【０００８】
ここで、溶接施工後の好ましい断面形状における溶け込み深さＨWLを構造部材の厚みｔで除して表される形状指標ＨWL／ｔは、１．０となることが最も望ましいが、図２（ａ）に示すような亀裂残りの要因となる溶け込み不足を回避するためには、図２（ｂ）に示すように、形状指標ＨWL／ｔを１．０以上に設定することが望ましく、溶け落ちのことを考慮して、形状指標ＨWL／ｔを１．１程度とすることが望ましい。
【０００９】
また、本発明の請求項２に係る補修用レーザ溶接装置において、前記データベースは、前記補修箇所への入熱量をＱ、レーザスポット面積をＡ、スポット径をφ、構造部材の厚みをｔとした場合、適正な溶接施工条件としての溶接速度，レーザ出力及びスポット径を推定する回帰式Ｑ／Ａ＝ｆ（φ／ｔ）を有している構成としている。この際、スポット径φは、亀裂の幅よりも大きく設定することが望ましい。
【００１０】
さらに、溶接施工条件によっては、補修箇所の吸収エネルギ（シャルピー衝撃試験における試験片の破壊に要するエネルギ）が低下して、すなわち、補修箇所のじん性が低下して、要求値を満たせない場合がある。
【００１１】
そこで、補修箇所への入熱量が低下すると吸収エネルギが上昇する関係に基づいて、補修箇所の冷却速度が適正となるように溶接施工条件を決定する。具体的には、補修箇所に入熱制限を与えるべく、溶接速度，レーザ出力及びスポット径を決定することが望ましく、本発明の請求項３に係る補修用レーザ溶接装置において、前記データベースは、前記構造部材に生じている亀裂を補修するにあたって前記補修条件である溶接の姿勢，前記構造部材の厚み及び前記構造部材の材質に加えて施工後のじん性が入力されることで、該データベースに蓄積した前記溶接施工条件の中から、入力された前記補修条件の施工後のじん性改善に対応する最適な溶接施工条件として、前記補修箇所に入熱制限を与えるべく、溶接速度，レーザ出力及びスポット径を前記シールドガス及び冷却条件（自然冷却（大気に晒す冷却）や強制冷却（風や水等の流体を当てる冷却））の各影響を加味したうえで選定して前記制御部に出力する構成としている。
【００１２】
さらにまた、本発明の請求項４に係る補修用レーザ溶接装置において、前記データベースには、溶接施工後の施工結果がフィードバックされてデータとして蓄積される構成としている。
【００１３】
さらにまた、本発明の請求項５に係る補修用レーザ溶接装置は、前記補修箇所に減肉による凹み部がある場合において、前記凹み部に肉盛を行う肉盛手段を備えている構成としており、肉盛手段としては、ホットワイヤ溶接やアーク溶接を採用することができる。
【００１４】
本発明に係る補修用レーザ溶接装置において、レーザ発振器には、ＹＡＧレーザや半導体レーザの各発振器を用いるのが一般的であるが、これらのものに限定されない。
【００１５】
本発明に係る補修用レーザ溶接装置では、構造部材に生じている亀裂を補修するに際して、制御部に対して補修条件である溶接の姿勢（下向き溶接姿勢），構造部材の厚み及び構造部材の材質を入力すると、この入力した補修条件に対応する最適な溶接施工条件が、データベースに蓄積されている溶接施工条件の中から選りすぐられて、シールドガスの影響も加味されて制御部に出力される。
【００１６】
そして、最適な溶接施工条件の溶接速度，レーザ出力及びスポット径を満たすべく、駆動部，レーザ発振器及びレーザヘッドが制御部によりコントロールされてそれぞれ作動するので、亀裂残りや溶け落ちのない溶接補修が簡単に成されることとなる。
【００１７】
また、本発明の請求項２に係る補修用レーザ溶接装置では、補修箇所への入熱量をＱ、レーザスポット面積をＡ、スポット径をφ、構造部材の厚みをｔとした場合において、溶接施工条件としての溶接速度，レーザ出力及びスポット径を推定（補間）する回帰式Ｑ／Ａ＝ｆ（φ／ｔ）をデータベースが有しているので、より一層適正な溶接施工条件が提供されることとなる。
【００１８】
具体的には、図４に示すように、補修箇所への入熱量Ｑ（Ｊ／ｍｍ）は、レーザ出力Ｐ（Ｊ／ｓ）を溶接速度Ｖ（ｍｍ／ｓ）で除して表すことができるので、図３に示す回帰式（回帰曲線）Ｑ／Ａ＝ｆ（φ／ｔ）に基づいて、レーザ出力Ｐ及びスポット径φが決まれば、適正な溶接速度Ｖが求められることとなる。
【００１９】
さらに、本発明の請求項３に係る補修用レーザ溶接装置では、構造部材に生じている亀裂を補修するに際して、制御部に対して補修条件である溶接の姿勢（下向き溶接姿勢），構造部材の厚み及び構造部材の材質に加えて施工後のじん性を入力すると、この入力した補修条件の施工後のじん性改善に対応する最適な溶接施工条件が、データベースに蓄積されている溶接施工条件の中から選りすぐられて、シールドガスの影響及び自然冷却や強制冷却等の冷却条件の影響も加味されて制御部に出力される。
【００２０】
そして、施工後のじん性改善にも対応する最適な溶接施工条件として、補修箇所に入熱制限を与え得る溶接速度，レーザ出力及びスポット径を満たすように駆動部，レーザ発振器及びレーザヘッドが制御部によりコントロールされてそれぞれ作動するので、施工後の金属組織はじん性が良好な金属組織に改善されることとなる。
【００２１】
さらにまた、本発明の請求項４に係る補修用レーザ溶接装置では、溶接施工後の施工結果をデータベースにフィードバックしてデータとして蓄積するようにしているので、より精度の向上した溶接施工条件を提供し得ることとなる。
【００２２】
上記溶接施工後の施工の良否判定には、上記したように、溶接施工後の好ましい断面形状における溶け込み深さＨWLを構造部材の厚みｔで除して表される形状指標が用いられるが、溶接施工後の補修箇所に必要な疲労強度から決定される補修箇所の裏側における溶接ビードの形状や幅等に基づいて形状指標を管理することができる。
【００２３】
ここで、施工後のじん性改善に係る上記溶接施工の妥当性は、吸収エネルギと硬さとの間に相関関係があることを用いて、補修箇所のビッカース硬さを計測することで評価することができる、すなわち、硬さを指標とした施工管理を行い得ることとなる。
【００２４】
さらにまた、本発明の請求項５に係る補修用レーザ溶接装置では、肉盛を行う肉盛手段を備えているので、補修箇所に凹み部が存在する場合の亀裂補修にも対応し得ることとなる。
【発明の効果】
【００２５】
本発明に係る補修用レーザ溶接装置によれば、例え下向き姿勢の補修溶接であったとしても、溶け落ちを回避しつつ簡単且つ確実に亀裂を消去することが可能であるという非常に優れた効果がもたらされる。
【図面の簡単な説明】
【００２６】
【図１】本発明の一実施形態に係る補修用レーザ溶接装置を概略的に説明する模式図である。
【図２】図１の補修用レーザ溶接装置におけるデータベースの形状指標を説明する図（ａ），（ｂ）である。
【図３】図１の補修用レーザ溶接装置におけるデータベースの回帰式を説明するグラフである。
【図４】図３の回帰式における入熱量とレーザ出力と溶接速度の関係を説明する図である。
【図５】図１における補修用レーザ溶接装置のデータベースにおいて最適な溶接施工条件を決定するのに用いられるグラフである。
【図６】図１における補修用レーザ溶接装置のデータベースにおいて最適な溶接施工条件を決定する際に構造部材の材質の影響を考慮するのに用いられるグラフである。
【図７】図１における補修用レーザ溶接装置のデータベースにおいて最適な溶接施工条件を決定する際にシールドガスの有無の影響を考慮するのに用いられるグラフである。
【図８】図１における補修用レーザ溶接装置のデータベースにおいて溶接施工後のじん性改善にも対応する最適な溶接施工条件として補修箇所への入熱量を決定するのに用いられる吸収エネルギと入熱量との関係を示すグラフである。
【図９】図１における補修用レーザ溶接装置のデータベースにおいて溶接施工後のじん性改善に係る溶接施工の妥当性を評価するのに用いられる吸収エネルギと硬さとの関係を示すグラフである。
【図１０】本発明の他の実施形態に係る補修用レーザ溶接装置を概略的に説明する模式図である。
【発明を実施するための形態】
【００２７】
以下、本発明の実施形態を図面に基づいて説明する。
図１は、本発明の一実施形態に係る補修用レーザ溶接装置を示している。
【００２８】
図１に概略的に示すように、この補修用レーザ溶接装置１は、既設構造物の鋼材（構造部材）Ｗに生じた亀裂Ｗａを溶接により溶融させて消去するものであって、レーザ発振器２と、このレーザ発振器２から供給されるレーザ光Ｌを内蔵した光学系３により集光して亀裂Ｗａが生じている補修箇所に照射するレーザヘッド４と、レーザ発振器２からのレーザ光Ｌをレーザヘッド４へ導く光ファイバ５と、レーザヘッド４を補修箇所に沿って移動させると共に補修箇所に接近離間させる駆動部６と、溶接速度，レーザ出力及びスポット径をコントロールする制御部７を備えており、この実施例では、レーザ光Ｌの焦点ＬＦが鋼材Ｗの外部に位置するように設定されている。
【００２９】
また、この補修用レーザ溶接装置１において、溶接施工後の好ましい断面形状における溶け込み深さＨWLを鋼材Ｗの厚みｔで除して表される形状指標を有するデータベース８を備えており、形状指標ＨWL／ｔは、図２（ａ）に示す亀裂残りの要因となる溶け込み不足を回避するために、図２（ｂ）に示すように、１．０以上に設定することが望ましく、より望ましくは、形状指標ＨWL／ｔを１．１程度とする。
【００３０】
上記データベース８には、形状指標ＨWL／ｔに基づいて良好と判定される場合の補修条件である溶接の姿勢，鋼材Ｗの厚みｔ及び鋼材Ｗの材質と、この補修条件に対応する溶接施工条件としての溶接速度Ｖ，レーザ出力Ｐ，スポット径φ及びシールドガスの影響がデータとして蓄積されており、このデータベース８は、鋼材Ｗに生じている亀裂Ｗａを補修するにあたって補修条件が入力されることで、データベース８に蓄積した溶接施工条件の中から、入力された補修条件に対応する最適な溶接施工条件としての溶接速度Ｖ，レーザ出力Ｐ及びスポット径φをシールドガスの影響を加味したうえで選定して制御部７に出力するようになっている。
【００３１】
この場合、データベース８は、補修箇所への入熱量をＱ、レーザスポット面積をＡ、スポット径をφ、構造部材の厚みをｔとした場合、適正な溶接施工条件としての溶接速度，レーザ出力及びスポット径を推定する回帰式Ｑ／Ａ＝ｆ（φ／ｔ）を有しており、この回帰式Ｑ／Ａ＝ｆ（φ／ｔ）を用いることで、より一層適正な溶接施工条件を出力することができるようになっている。
【００３２】
具体的には、図４に示すように、レーザ出力Ｐ（Ｊ／ｓ）を溶接速度Ｖ（ｍｍ／ｓ）で除すことで、補修箇所への入熱量Ｑ（Ｊ／ｍｍ）を表すことができるので、図３に示す回帰式（回帰曲線）Ｑ／Ａ＝ｆ（φ／ｔ）に基づいて、レーザ出力Ｐ及びスポット径φを決めることで、適正な溶接速度Ｖを求めることができるようになっている。なお、図３のグラフから、含まれる炭素が多い構造部材（ＳＭ４００）及び含まれる炭素が少ない構造部材（ＳＭ４００）のいずれの場合にもこの回帰式を用い得ることが判る、すなわち、構造部材（ＳＭ４００）に含まれる炭素量の多少にかかわらず上記回帰式を用い得ることが判る。
【００３３】
ここで、溶接施工条件によっては、補修箇所の吸収エネルギ（シャルピー衝撃試験における試験片の破壊に要するエネルギ）が低下して、すなわち、補修箇所のじん性が低下して、要求値を満たせない場合がある。
【００３４】
そこで、図８のグラフに示すように、補修箇所への入熱量Ｑが低下すると吸収エネルギが上昇する関係に基づいて、補修箇所の冷却速度が適正となるように溶接施工条件を決定するようにしている。
【００３５】
具体的には、補修箇所に入熱制限を与えるべく、溶接速度Ｖ，レーザ出力Ｐ及びスポット径φをシールドガスの影響及び自然冷却や強制冷却等の冷却条件の影響を加味したうえで決定して制御部７に出力するようになっている。
【００３６】
さらに、この補修用レーザ溶接装置１では、溶接施工後において形状指標ＨWL／ｔに基づいて施工の良否判定を行い、その結果をデータベース８にフィードバックしてデータとして蓄積するようにしている。
【００３７】
このように構成された補修用レーザ溶接装置１を用いて鋼材Ｗに生じている亀裂Ｗａを補修するに際しては、制御部７に対して補修条件である溶接の姿勢（下向き溶接），鋼材Ｗの厚みｔ及び鋼材Ｗの材質（この場合は炭素鋼（ＳＭ４００）とこの炭素鋼（ＳＭ４００）よりも含まれる炭素の量が若干多い炭素鋼（Ｃ多ＳＭ４００））を入力すると、図５のグラフに示すように、この入力した補修条件に対応する最適な溶接施工条件が、データベース８に蓄積されている溶接施工条件の中から形状指標ＨWL／ｔ（≒１．１）に基づいて選定され、すなわち、Ｘ軸の入熱パラメータから最適なレーザ出力Ｐ及びスポット径φが決定されるのに続いて、適正な溶接速度Ｖが決定される。
【００３８】
この際、データベース８には、図６のグラフに示すように、鋼材Ｗとして、含まれる炭素の量が少ない、例えば、厚みｔが９ｍｍの炭素鋼（Ｃ少ＳＭ４００）及び厚みｔが１２ｍｍの炭素鋼（Ｃ少ＳＭ４００）は、入熱パラメータが１００〜１５０（Ｊ／ｍｍ・ｍｍ）において傾きが少なく、溶接施工性が良好であることがデータとして蓄積されている。つまり、ステンレス鋼（ＳＵＳ）及び炭素鋼（ＳＭ４００）のように材質が異なる場合と同様に、同じ炭素鋼でも含まれる炭素の量の違いにより、施工性が異なることが鋼材Ｗの材質の影響を考慮するデータとして蓄積されている。
【００３９】
また、データベース８には、補修条件であるシールドガスの有無の影響を考慮するデータも蓄積されており、図７のグラフに示すように、含まれる炭素の量が中位、例えば、厚みｔが９ｍｍの炭素鋼（Ｃ中ＳＭ４００）の場合には、シールドガスの有無の影響が大であり、含まれる炭素の量が多い、例えば、厚みｔが９ｍｍの炭素鋼（Ｃ多ＳＭ４００）の場合には、シールドガスの有無の影響が小さいことがデータとして蓄積されている。
【００４０】
次いで、補修箇所への入熱量をＱ、レーザスポット面積をＡ、スポット径をφ、構造部材の厚みをｔとした場合の回帰式Ｑ／Ａ＝ｆ（φ／ｔ）を用いることで、より一層適正な溶接施工条件としての溶接速度，レーザ出力及びスポット径が推定（補間）され、シールドガスの影響も加味されて制御部７に出力される。
【００４１】
この実施例では、制御部７に対して溶接の姿勢（下向き溶接），鋼材Ｗの厚みｔ及び鋼材Ｗの材質に加えて施工後のじん性を入力すると、この入力した補修条件の施工後のじん性改善に対応する最適な溶接施工条件が、データベース８に蓄積されている溶接施工条件の中から選りすぐられて、シールドガスの影響及び自然冷却や強制冷却等の冷却条件の影響も加味されて制御部７に出力される。
【００４２】
そして、施工後のじん性改善にも対応する最適な溶接施工条件として、補修箇所に入熱制限を与え得る溶接速度，レーザ出力及びスポット径を満たすべく、駆動部６，レーザ発振器２及びレーザヘッド４の光学系３が制御部７によりコントロールされてそれぞれ作動して溶接施工が成される。
【００４３】
この溶接施工の後に、形状指標ＨWL／ｔに基づく溶接施工の良否判定が成され、その結果がデータベース８にフィードバックされてデータとして蓄積される。
【００４４】
また、施工後のじん性改善に係る上記溶接施工の妥当性が、図９に示すように、吸収エネルギと硬さとの間に相関関係があることを用いて、補修箇所のビッカース硬さを計測することで評価される。例えば、補修箇所のビッカース硬さが２４７（ＨＶ）である場合には、補修箇所の吸収エネルギが約２７（Ｊ）であると評価することができる。
【００４５】
上記したように、この実施形態の補修用レーザ溶接装置１では、鋼材Ｗの亀裂Ｗａを補修する場合、制御部７に補修条件としての溶接の姿勢（下向き溶接），鋼材Ｗの厚みｔ及び鋼材Ｗを入力すれば、この入力した補修条件に対応する最適な溶接施工条件が、データベース８に蓄積されている溶接施工条件の中から選定されて、シールドガスの影響も加味されて制御部７に出力され、最適な溶接施工条件の溶接速度Ｖ，レーザ出力Ｐ及びスポット径φを満たすように、駆動部６，レーザ発振器２及びレーザヘッド４が制御部７からの指令を受けて各々作動することから、亀裂残りや溶け落ちのない溶接補修が簡単に成されることとなる。
【００４６】
また、この実施形態の補修用レーザ溶接装置１では、溶接施工条件としての溶接速度Ｖ，レーザ出力Ｐ及びスポット径φを推定（補間）する回帰式Ｑ／Ａ＝ｆ（φ／ｔ）をデータベース８が有しているので、より一層適正な溶接施工条件が提供されることとなる。
【００４７】
さらに、この実施形態の補修用レーザ溶接装置１において、制御部７に対して溶接の姿勢（下向き溶接），鋼材Ｗの厚みｔ及び鋼材Ｗの材質に加えて施工後のじん性を入力すれば、この入力した補修条件の施工後のじん性改善に対応する最適な溶接施工条件が、データベースに蓄積されている溶接施工条件の中から選りすぐられて、シールドガスの影響及び自然冷却や強制冷却等の冷却条件の影響も加味されて制御部７に出力される。
【００４８】
そして、施工後のじん性改善にも対応する最適な溶接施工条件として、補修箇所に入熱制限を与え得る溶接速度，レーザ出力及びスポット径を満たすように、駆動部６，レーザ発振器２及びレーザヘッド４の光学系３が制御部７によりコントロールされてそれぞれ作動するので、施工後の金属組織はじん性が良好な金属組織に改善されることとなる。
【００４９】
さらにまた、この実施形態の補修用レーザ溶接装置１において、補修箇所のビッカース硬さを計測することで、施工後のじん性改善に係る上記溶接施工の妥当性を評価することができるので、硬さを指標とした施工管理を行い得ることとなる。
【００５０】
さらにまた、この実施形態の補修用レーザ溶接装置１において、溶接施工後の施工結果をデータベース８にフィードバックしてデータとして蓄積するようにしているので、亀裂Ｗａの補修溶接施工を繰り返すにしたがって、より高精度の溶接施工条件が提供されることとなる。
【００５１】
図１０は、本発明の他の実施形態に係る補修用レーザ溶接装置を示している。
【００５２】
図１０に概略的に示すように、この補修用レーザ溶接装置１は、補修箇所に減肉による凹み部Ｗｂがある場合において、この凹み部Ｗｂに肉盛を行う肉盛手段としてのホットワイヤ溶接機構１０を備えており、他の構成は、先の実施形態に係る補修用レーザ溶接装置１と同じである。
【００５３】
ホットワイヤ溶接機構１０は、ワイヤ供給ドラム１１と、ワイヤホルダ１２と、ワイヤ溶接電源１３を備えている。ワイヤ供給ドラム１１は、ワイヤホルダ１２に対して溶接ワイヤＦＷを連続して供給する。ワイヤ溶接電源１３は、溶接ワイヤＦＷに通電して溶融させることで、凹み部Ｗｂに肉盛を行うようになっている。
【００５４】
この補修用レーザ溶接装置１では、補修箇所の表面が、例えば錆びている場合において、この錆を除去するべく敢えて形成した凹み部Ｗｂの亀裂補修や、補修箇所の表面が腐食により減肉して凹み部Ｗｂができている状況での亀裂補修にも対応し得ることとなる。
【００５５】
上記した実施形態では、補修用レーザ溶接装置１を下向き姿勢の溶接に用いた場合を示したが、溶接の姿勢は下向き姿勢に限定されるものではなく、補修用レーザ溶接装置１を、例えば横向き姿勢の溶接に用いることが当然可能である。
【００５６】
本発明に係る補修用レーザ溶接装置の構成は、上記した実施形態に限られるものではなく、発明の趣旨を逸脱しない範囲で種々変形可能である。
【符号の説明】
【００５７】
１    補修用レーザ溶接装置
２    レーザ発振器
４    レーザヘッド
６    駆動部
７    制御部
８    データベース
１０  ホットワイヤ溶接機構（肉盛手段）
Ｌ    レーザ光
Ｗ    鋼材（構造部材）
Ｗａ  亀裂
Ｗｂ  凹み部
【図１】
2015024440.tif 000003
【図２】
2015024440.tif 000004
【図３】
2015024440.tif 000005
【図４】
2015024440.tif 000006
【図５】
2015024440.tif 000007
【図６】
2015024440.tif 000008
【図７】
2015024440.tif 000009
【図８】
2015024440.tif 000010
【図９】
2015024440.tif 000011
【図１０】
2015024440.tif 000012